(57)【要約】      （修正有）【課題】正極／電解質界面の抵抗が少なく、伝導性、充電特性が良好な電池を提供する。【解決手段】非水電解質中にニトリル基含有化合物を電解質の総量に対して０．０５質量％以上含有し、正極活物質の平均粒径が４．５〜１５．５μｍ、比表面積が０．１３〜０．８０ｍ２／ｇであり、正極合剤層がシランカップリング剤又は下記（Ｉ）で表されるカップリング剤の少なくとも１種を正極活物質に対して０．００３〜５質量％含有させる。2011138623.tif 000011（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）【選択図】なし【特許請求の範囲】
【請求項１】
リチウム複合酸化物を正極活物質とする正極合剤層が形成された正極極板と、負極極板と、セパレータと、非水電解質とを備える非水系二次電池において、
前記非水電解質中にニトリル基含有化合物を前記非水電解質の総量に対して０．０５質量％以上含有し、
前記正極活物質の平均粒径が４．５〜１５．５μｍ、比表面積が０．１３〜０．８０ｍ２／ｇであり、
前記正極合剤層がシランカップリング剤もしくは下記一般式（Ｉ）で表されるカップリング剤の少なくとも１種を前記正極活物質の質量に対して０．００３質量％以上５質量％以下含有していることを特徴とする非水系二次電池。
【化４】
2011138623.tif 000008
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【請求項２】
前記正極合剤層が下記一般式（Ｉ）で表されるカップリング剤を含有し、前記ＭがＡｌであることを特徴とする請求項１に記載の非水系二次電池。
【化５】
2011138623.tif 000009
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【請求項３】
前記正極合剤層が下記一般式（Ｉ）で表されるカップリング剤を含有し、前記Ｒ１及びＲ２は、少なくとも一方がアルコキシ基であることを特徴とする請求項１に記載の非水系二次電池。
【化６】
2011138623.tif 000010
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【請求項４】
前記ニトリル基含有化合物は、下記一般式(II）で表されるジニトリル化合物であることを特徴とする請求項１〜３のいずれかに記載の非水系二次電池。
ＮＣ−Ｒ−ＣＮ                  （II）
（ただし、Ｒは炭素原子数２〜８のアルキル鎖を示す。）
【発明の詳細な説明】
【技術分野】
【０００１】
本発明は、リチウム複合酸化物を正極活物質とする非水系二次電池に関する。さらに詳しくは、本発明は、ニトリル基含有化合物を含む非水電解質を使用した際に、正極／電解質界面の被膜抵抗の増加が少なく、イオン伝導性が良好で、高温充電保存時のガス発生量が少なく、容量効率が良好であり、しかも、低温環境下における充電負荷特性が良好な非水系二次電池に関する。
【背景技術】
【０００２】
今日の携帯電話機、携帯型パーソナルコンピューター、携帯型音楽プレイヤー等の携帯型電子機器の駆動電源として、さらには、ハイブリッド電気自動車（ＨＥＶ）や電気自動車（ＥＶ）用の電源として、高エネルギー密度を有し、高容量であるリチウムイオン二次電池に代表される非水系二次電池が広く利用されている。
【０００３】
これらの非水系二次電池の正極活物質としては、リチウムイオンを可逆的に吸蔵・放出することが可能なＬｉＭＯ２（但し、ＭはＣｏ、Ｎｉ、Ｍｎの少なくとも１種である）で表されるリチウム遷移金属複合酸化物、すなわち、ＬｉＣｏＯ２、ＬｉＮｉＯ２、ＬｉＮｉｙＣｏ１−ｙＯ２（ｙ＝０．０１〜０．９９）、ＬｉＭｎＯ２、ＬｉＭｎ２Ｏ４、ＬｉＣｏｘＭｎｙＮｉｚＯ２（ｘ＋ｙ＋ｚ＝１）、又はＬｉＦｅＰＯ４などが一種単独もしくは複数種を混合して用いられている。
【０００４】
このうち、特に各種電池特性が他のものに対して優れていることから、リチウムコバルト複合酸化物や異種金属元素添加リチウムコバルト複合酸化物が多く使用されている。しかしながら、コバルトは高価であると共に資源としての存在量が少ない。そのため、これらのリチウムコバルト複合酸化物や異種金属元素添加リチウムコバルト複合酸化物を非水系二次電池の正極活物質として使用し続けるには非水系二次電池のさらなる高性能化が望まれている。
【０００５】
一方、非水系二次電池は充電状態で高温環境下に保存すると、正極劣化を起こし易い。これは非水系二次電池を充電状態で保存すると、正極活物質上での非水電解質の酸化分解や正極活物質の遷移金属イオン溶出が起こるためであり、しかも、高温環境下では常温環境下より非水電解質の分解や金属イオン溶出が加速するためと考えられている。
【０００６】
これに対し、下記特許文献１には、非水系二次電池の高温充電保存時のガスの発生を抑制し、サイクル特性を改善する目的で、構造式中に２以上４以下のニトリル基含有化合物と、２以上のフッ素原子を有するフッ素化環状カーボネート、モノフルオロリン酸塩及びジフルオロリン酸塩からなる群より選ばれる少なくとも１種の化合物を含有する非水系電解液を用いた例が示されている。同じく、下記特許文献２には、Ｓｉ、Ｓｎ、Ｐｂの少なくとも１種を含有する負極活物質を用いた非水系二次電池において、高温充電保存時のガス発生を抑制し、サイクル特性を改善する目的で、構造式中に２以上４以下のニトリル基含有化合物を含有する非水系電解液を用いた例が記載されている。
【０００７】
なお、下記特許文献３には、非水系二次電池の高電圧かつ重充放電条件下でのサイクル特性の向上を目的として、正極合剤中にアルミニウム系カップリング剤を混合した例が示されている。また、下記特許文献４には、非水系二次電池の低温における正極と電解液との濡れ性を改善し、低温での出力特性が良好となるようにすることを目的として、正極合剤中にエポキシ基、アミノ基等の有機反応基と、メトキシ基、エトキシ基等の結合基と、を有するシランカップリング剤を分散させた例が示されている。
【０００８】
また、下記特許文献５には、非水系二次電池の間欠サイクルを繰り返す場合のサイクル特性の向上を目的として、正極活物質を複数の結合基を有するシランカップリング剤で処理した例が示されている。さらに、下記特許文献６には、非水系二次電池のサイクル特性の向上を目的として、正極合剤層の圧縮時に生じる正極活物質の破断面近傍にシランカップリング剤を存在させた例が示されている。
【先行技術文献】
【特許文献】
【０００９】
【特許文献１】特開２００９−  ３２６５３号公報
【特許文献２】特開２００９−１５８４６４号公報
【特許文献３】特開平０９−１９９１１２号公報
【特許文献４】特開２００２−３１９４０５号公報
【特許文献５】特開２００７−２４２３０３号公報
【特許文献６】特開２００７−２８０８３０号公報
【発明の概要】
【発明が解決しようとする課題】
【００１０】
上述の特許文献１及び２に開示されている発明によれば、一応、構造式中に２以上４以下のニトリル基を含有する化合物は、充電状態の正極上に吸着されるため、正極表面を保護し、非水電解質と正極との間の副反応を低減することができ、高温保存時の各種電池特性を向上する効果を有していると認められる。
【００１１】
このような効果は、以下のような原理によって生じるものであると考えられている。すなわち、ニトリル基含有化合物が非水電解質に含有されている場合、ニトリル基含有化合物が正極から溶出した微量の金属イオンに配位して正極表面に堆積したり、酸化分解による反応生成物が正極表面に堆積したりする。このような正極表面に形成された被膜は、非水電解質あるいはセパレータと正極との直接接触が避けられるように機能するため、非水電解質やセパレータの酸化分解が抑制されるので、高温充電保存時のガス発生を抑制することができるようになるわけである。
【００１２】
しかしながら、正極表面に形成された被膜は、正極と非水電解質との界面の被膜抵抗を上昇させるため、イオン伝導が阻害され、作動電圧が低下すると共に充電状態での高温環境下での保存時の容量効率が低下し、さらに低温環境下における充電負荷特性が大幅に低下するという課題を有している。
【００１３】
また、上記特許文献３〜６に開示されている発明によれば、正極合剤中にシラン系ないしアルミニウム系カップリング剤を混合すると、一応サイクル特性の向上と低温環境下での出力特性の向上が達成し得ることが示唆されていると認められる。しかしながら、上記特許文献３〜６に開示されている発明においては、高温充電保存時のガス発生量が大きく、しかも、容量効率が低下するという課題が存在する。
【００１４】
発明者は、上述のような非水電解質中にニトリル基含有化合物を添加した際の非水系二次電池の低温環境下における充電負荷特性及び高温充電保存時の容量効率の低下を改善すべく種々実験を重ねた結果、正極合剤中にシラン系又はアルミニウム系カップリング剤を所定量含有させると共に、正極活物質の平均粒径及び比表面積を所定範囲に維持すると解決できることを見出し、本発明を完成するに至ったのである。
【００１５】
すなわち、本発明は、リチウム複合酸化物を正極活物質とする非水系二次電池において、高温充電保存時のガス発生量が少なく、容量効率が良好であり、しかも、低温環境下における充電負荷特性が良好な非水系二次電池を提供することを目的とする。
【課題を解決するための手段】
【００１６】
上記目的を達成するために、本発明の非水系二次電池は、リチウム複合酸化物を正極活物質とする正極合剤層が形成された正極極板と、負極極板と、セパレータと、非水電解質とを備える非水系二次電池において、前記非水電解質中にニトリル基含有化合物を前記非水電解質の総量に対して０．０５質量％以上含有し、前記正極活物質の平均粒径が４．５〜１５．５μｍ、比表面積が０．１３〜０．８０ｍ２／ｇであり、前記正極合剤層がシランカップリング剤もしくは下記一般式（Ｉ）で表されるカップリング剤の少なくとも１種を前記正極活物質の質量に対して０．００３質量％以上５質量％以下含有していることを特徴とする
【化１】
2011138623.tif 000002
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【００１７】
本発明の非水系二次電池において、非水電解質中にニトリル基含有化合物を非水電解質の総量に対して０．０５質量％以上含有させると、非水電解質やセパレータの酸化分解が抑制されるため、高温充電保存時のガス発生を抑制することができるようになる。非水電解質中のニトリル基含有化合物の含有量が非水電解質の総量に対して０．０５質量％未満であると、ニトリル基含有化合物添加の効果が現れなくなる。ニトリル基含有化合物の添加量は、添加量が増大するに従って高温充電保存時のガス発生を抑制する効果が大きくなるが、多すぎると低温充電特性や高温充電保存時の容量効率が低下しだすので、７．００質量％を超えないことが望ましい。
【００１８】
また、本発明の非水系二次電池においては、正極活物質の平均粒径は４．５〜１５．５μｍ、比表面積は０．１３〜０．８０ｍ２／ｇであることが必要である。正極活物質の平均粒径が４．５μｍ未満であると、比表面積は０．１３〜０．８０ｍ２／ｇの範囲内であっても、低温充電特性、サイクル特性比容量、作動電圧及び高温充電保存時の容量効率が低下し、しかも、高温充電保存時のガス発生量が多くなる。また、正極活物質の平均粒径が１５．５μｍを超えると、比表面積は０．１３〜０．８０ｍ２／ｇの範囲内であっても、正極活物質の平均粒径が１５．５μｍ以下の場合よりも低温充電特性、サイクル特性比容量、作動電圧及び高温充電保存時の容量効率が低下し出す。
【００１９】
また、本発明の非水系二次電池においては、正極活物質の比表面積が０．１３ｍ２／ｇ未満であると、正極活物質の平均粒径が４．５〜１５．５μｍであっても、低温充電特性、サイクル特性比容量、作動電圧及び高温充電保存時の容量効率が低下する。また、正極活物質の比表面積が０．８０ｍ２／ｇを超えると、正極活物質の平均粒径が４．５〜１５．５μｍであっても、サイクル特性比容量、作動電圧及び高温充電保存時の容量効率が低下し、しかも、高温充電保存時のガス発生量が多くなる。
【００２０】
また、本発明の非水系二次電池においては、正極合剤層はシランカップリング剤もしくは下記一般式（Ｉ）で表されるカップリング剤の少なくとも１種からなるカップリング剤を含有していることが必要である。
【化２】
2011138623.tif 000003
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【００２１】
正極合剤層がこのようなカップリング剤を含有していない場合、或いは他の種類のカップリング剤を含有している場合には、非水電解質中のニトリル基含有量、正極活物質の平均粒径及び比表面積が所定範囲内であっても、低温充電特性、サイクル特性比容量、作動電圧及び高温充電保存時の容量効率が低下し、しかも、しかも、高温充電保存時のガス発生量が多くなる。
【００２２】
また、本発明の非水系二次電池においては、正極合剤層はシランカップリング剤もしくは上記一般式（Ｉ）で表されるカップリング剤の少なくとも１種からなるカップリング剤を正極活物質の質量に対して０．００３質量％以上５質量％以下含有していることが必要である。これらのカップリング剤の含有量が正極活物質の質量に対して０．００３質量％未満であると、少なすぎてカップリング剤添加の効果が表れなくなる。これらのカップリング剤の含有量が正極活物質の質量に対して５質量％を超えると、正極抵抗が大きくなるため、初期容量が小さくなってしまう。
【００２３】
なお、本発明の非水系二次電池で使用する正極活物質としては、ＬｉＣｏＯ２、ＬｉＮｉＯ２、ＬｉＭｎ２Ｏ４、ＬｉＭｎＯ２、ＬｉＮｉ１−ｘＭｎｘＯ２（０<ｘ<１）、ＬｉＮｉ１−ｘＣｏｘＯ２（０<ｘ<１）、ＬｉＮｉｘＭｎｙＣｏｚＯ２（０<ｘ、ｙ、ｚ<１、ｘ＋ｙ＋ｚ＝１）などのリチウム複合酸化物又はＬｉＦｅＰＯ４などのオリビン構造を有するリン酸化合物が好ましい。
【００２４】
また、本発明の非水系二次電池の正極合剤層中に含有させるカップリング剤の含有方法については、正極極板に直接塗布あるいは正極合剤スラリーに混合してもよい。このカップリング剤は、特に限定されないが、適当な有機溶媒、例えばアセトン、メチルエチルケトン（ＭＥＫ）などのケトン類、テトラヒドロフラン（ＴＨＦ）などのエーテル類、エタノール、イソプロパノールなどのアルコール類、Ｎ−メチル−２−ピロリドン（ＮＭＰ）、シリコーンオイル等を用いて希釈して使用してもよい。
【００２５】
また、本発明の非水系二次電池で使用し得る負極活物質としては、黒鉛、難黒鉛化性炭素及び易黒鉛化性炭素などの炭素原料、ＬｉＴｉＯ２及びＴｉＯ２などのチタン酸化物、ケイ素及びスズなどの半金属元素、またはＳｎ−Ｃｏ合金等が挙げられる。
【００２６】
また、本発明の非水系二次電池で使用し得る非水溶媒としては、エチレンカーボネート（ＥＣ）、プロピレンカーボネート（ＰＣ）、ブチレンカーボネート（ＢＣ）などの環状炭酸エステル、フッ素化された環状炭酸エステル、γ−ブチルラクトン（ＢＬ）、γ−バレロラクトン（ＶＬ）などの環状カルボン酸エステル、ジメチルカーボネート（ＤＭＣ）、エチルメチルカーボネート（ＥＭＣ）、ジエチルカーボネート（ＤＥＣ）、メチルプロピルカーボネート（ＭＰＣ）、ジブチルカーボネート（ＤＮＢＣ）などの鎖状炭酸エステル、ピバリン酸メチル、ピバリン酸エチル、メチルイソブチレート、メチルプロピオネートなどの鎖状カルボン酸エステル、Ｎ、Ｎ'−ジメチルホルムアミド、Ｎ−メチルオキサゾリジノンなどのアミド化合物、スルホランなどの硫黄化合物、テトラフルオロ硼酸１−エチル−３−メチルイミダゾリウムなどの常温溶融塩などが例示できる。これらは２種以上混合して用いることが望ましい。この中でもＥＣ、ＰＣ、鎖状炭酸エステル、３級カルボン酸エステルが特に好ましい。
【００２７】
また、本発明の非水系二次電池で使用するセパレータとしては、ポリプロピレンやポリエチレンなどのポリオレフィン材料から形成された微多孔膜からなるセパレータが選択できる。セパレータのシャットダウン応答性を確保するために、融点の低い樹脂を混合したり、耐熱性を得るために高融点樹脂との積層体や無機粒子を担持させた樹脂としてもよい。
【００２８】
なお、本発明の非水系二次電池で使用する非水電解質中には、電極の安定化用化合物として、さらに、ビニレンカーボネート（ＶＣ）、ビニルエチルカーボネート（ＶＥＣ）、無水コハク酸（ＳＵＣＡＨ）、無水マイレン酸（ＭＡＡＨ）、グリコール酸無水物、エチレンサルファイト（ＥＳ）、ジビニルスルホン（ＶＳ）、ビニルアセテート（ＶＡ）、ビニルピバレート（ＶＰ）、カテコールカーボネート、ビフェニル（ＢＰ）などを添加してもよい。これらの化合物は、２種以上を適宜に混合して用いることができる。
【００２９】
また、本発明の非水系二次電池で使用する非水溶媒中に溶解させる電解質塩としては、非水系二次電池において一般に電解質塩として用いられるリチウム塩を用いることができる。このようなリチウム塩としては、ＬｉＰＦ６、ＬｉＢＦ４、ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＣ（Ｃ２Ｆ５ＳＯ２）３、ＬｉＡｓＦ６、ＬｉＣｌＯ４、Ｌｉ２Ｂ１０Ｃｌ１０、Ｌｉ２Ｂ１２Ｃｌ１２など及びそれらの混合物が例示される。これらの中でも、ＬｉＰＦ６（ヘキサフルオロリン酸リチウム）が特に好ましい。前記非水溶媒に対する電解質塩の溶解量は、０．５〜２．０ｍｏｌ／Ｌとするのが好ましい。
【００３０】
また、本発明の非水系二次電池で採用し得るシランカップリング剤としては、分子内に少なくとも１つの有機官能基と、複数の結合基とを有するものを使用し得る。有機官能基は、様々な炭化水素骨格を有するものであればよい。この有機官能基としては、例えばアルキル基、メルカプトプロピル基、トリフルオロプロピル基などが挙げられる。また、結合基としては、加水分解性のアルコキシ基などが挙げられる。
【００３１】
また、上記一般式（Ｉ）の構造を有するカップリング剤におけるＭとしては、Ａｌ、Ｔｉ、Ｚｒから選択される１種とすることができるが、特にＭをＡｌとすることが好ましい。ＭをＡｌとすると、安価に合成でき、しかも、ＭをＴｉ又はＺｒとした場合よりも良好な結果が得られる。
【００３２】
また、上記一般式（Ｉ）の構造を有するカップリング剤としては、Ｒ１又はＲ２の少なくとも一つがアルコキシ基（エトキシ基、ｉｓｏ−プロポキシ基、ｔｅｒｔ−ブトキシ基等）である場合、特性改善効果が大きい。また上記一般式（Ｉ）のＭ原子にアルコキシ基（ｉｓｏ−プロボキシ基、ｔｅｒｔ−プトキシ基等）が結合している場合、正極活物質に対する反応性が向上するため好ましい。なお、Ｍ原子に結合するアルコキシ基の数は、化合物の耐加水分解性を高めるために、二つまでが好ましい。
【００３３】
また、本発明の非水系二次電池で使用するニトリル基含有化合物としては、アセトニトリル、プロピオニトリル、ブチロニトリル、バレロニトリル、ヘキサンニトリル、オクタンニトリル、ウンデカンニトリル、シクロヘキサンカルボニトリル、ベンゾニトリル、スクシノニトリル、グルタロニトリル、２−メチルグルタロニトリル、アジポニトリル、ピメロニトリル、スベロニトリル、アゼラニトリル、セバコニトリル、ウンデカンジニトリル、ドデカンジニトリル、１，２，３−プロパントリカルボニトリル、１，２，３−トリス（２−シアノエトキシ）プロパン、１，３，５−シクロヘキサントリカルボニトリル、１，３，５−ベンタントリカルボニトリル、ｔｅｒｔ−ブチルマロノニトリル、マロノニトリル、３，３'−オキシジプロピオニトリル、３，３'−チオジプロピオニトリル、１，２−ジシアノベンゼン、１，３−ジシアノベンゼン、１，４−ジシアノベンゼンなどが挙げられる。特に、アジポニトリル、ピメロニトリル、スクシノニトリル、グルタロニトリルなどの、下記一般式(II）で表されるジニトリル化合物であることが好ましい。
ＮＣ−Ｒ−ＣＮ                      （II）
（ただし、Ｒは炭素原子数２〜８のアルキル鎖を示す。）
【発明を実施するための形態】
【００３４】
以下、本発明を実施するための形態を実施例及び比較例を用いて詳細に説明する。但し、以下に示す実施例は、本発明の技術思想を具体化するための非水系二次電池の一例を示すものであって、本発明をこの実施例に限定することを意図するものではなく、本発明は特許請求の範囲に示した技術思想を逸脱することなく種々の変更を行ったものにも均しく適用し得るものである。
【００３５】
最初に、各種実施例及び比較例に共通する非水系二次電池の具体的製造方法について説明する。
［正極の作製］
各種正極活物質を９５質量％、導電剤としての無定形炭素ＨＳ−１００（商品名）２．５質量％、ポリフッ化ビニリデン（ＰＶｄＦ）２．５質量％の割合で混合して正極合剤とし、これに正極合剤質量の５０質量％のＮ−メチルピロリドン（ＮＭＰ）を加えてスラリー状にした。得られたスラリーに各種カップリング剤を所定量添加し、十分に撹拌した後、ドクターブレード法により厚さ１２μｍのアルミ箔の両面に塗布（塗布量４００ｇ／ｍ２）した。その後、加熱乾燥（７０〜１４０℃）及び加圧成型して充填密度３．７０ｇ／ｃｃ（ＬｉＭｎ２Ｏ４、ＬｉＭｎ１／３Ｎｉ１／３Ｃｏ１／３Ｏ２については３．１２ｇ／ｃｃ））となるようにし、所定の大きさに切り出して正極板を得た。
【００３６】
［負極の作製］
人造黒鉛（ｄ＝０．３３５ｎｍ）９７質量％、増粘剤としてのカルボキシメチルセルロース（ＣＭＣ）２質量％、結着材としてのスチレンブタジエンゴム（ＳＢＲ）１質量％の割合で混合し、これに水を加えてスラリー状にして厚さ８μｍの銅箔の両面に塗布（塗布量２１０ｇ／ｍ２）した。その後、これを乾燥させて圧縮ローラーを用いて圧縮し、所定の大きさに切り出して負極極板を作製した。
【００３７】
［注液前電池の作製］
所定の寸法にスリットした正極板と負極板に集電タブを溶接し、厚さ１６μｍのポリエチレン微多孔膜のセパレータを挟んで捲回し、巻回電極体を作製した。得られた巻回電極体をカップ成型したラミネート外装体内に収納し、注液口を除いて熱シールすることにより注液前電池を作製した。
【００３８】
［電池の作製］
非水電解質としては、ＥＣ／ＰＣ／ＥＭＣ／ピバリン酸メチルをそれぞれ体積％で２５／５／１０／６０となるように混合した非水溶媒を用い、これに電解質塩としてのＬｉＰＦ６濃度が１Ｍとなるように溶解したものを用いた。この非水電解質を１９ｍｌを注液口より注入した後に真空含浸処理を行い、その後注液口を熱シールして充放電を行い、設計容量３６００ｍＡｈ（１Ｉｔ＝３６００ｍＡ）の非水系二次電池を完成させた。
【００３９】
［電池特性の測定］
上述のようにして作製された各実施例及び比較例の電池のそれぞれに対し、以下の測定方法に従って、初期容量、低温充電特性、サイクル特性比容量、作動電圧、高温充電保存特性を求めた。
【００４０】
［初期容量の測定］
各実施例及び比較例の電池のそれぞれに対し、２３℃の恒温槽中で、０．５Ｉｔ＝１８００ｍＡの定電流で電池電圧が４．２Ｖに達するまで充電し、さらに電池電圧が４．２Ｖに達した後は、４．２Ｖの定電圧で電流値が（１／５０）Ｉｔ＝１８０ｍＡになるまで充電した。このときの充電容量を常温充電容量として求めた。その後、０．５Ｉｔ＝１８００ｍＡの定電流で電池電圧が２.７５Ｖになるまで放電した。このときの放電容量を初期容量として求めた。
【００４１】
［低温充電特性の測定］
上述のようにして初期容量を測定した各実施例及び比較例の電池のそれぞれに対し、−５℃の恒温槽中で、１Ｉｔ＝３６００ｍＡの定電流で電池電圧が４．２Ｖに達するまで充電し、さらに電池電圧が４．２Ｖに達した後は、４．２Ｖの定電圧で電流値が（１／５０）Ｉｔ＝１８０ｍＡになるまで充電した。このときの充電容量を低温充電容量として求めた。そして、以下の計算式によって低温充電特性（％）を求めた。
低温充電特性（％）＝（低温充電容量／常温充電容量）×１００
【００４２】
［サイクル特性比容量の測定］
各実施例及び比較例のそれぞれのの電池について、２３℃の恒温槽中で、１Ｉｔ＝３６００ｍＡの定電流で電池電圧が４．２Ｖに達するまで充電し、さらに電池電圧が４．２Ｖに達した後は、４．２Ｖの定電圧で電流値が（１／５０）Ｉｔ＝１８０ｍＡになるまで充電した。その後、１Ｉｔ＝３６００ｍＡの定電流で電池電圧が２.７５Ｖになるまで放電した。このときの放電容量を１サイクル時の放電容量として求めた。同様の充放電を８００回繰り返し、８００回目の放電容量を８００サイクル時の放電容量として求め、以下の計算式に基いてサイクル特性（％）を求めた。
サイクル特性（％）＝（８００サイクル時の放電容量／１サイクル時の放電容量）×１００
【００４３】
［作動電圧の測定］
作動電圧の測定は、上記１サイクル時の放電容量の測定時の平均電圧として求めた。
【００４４】
［高温充電保存特性］
高温充電保存特性は以下のようにして測定した。各実施例及び比較例のそれぞれのの電池について、２３℃の恒温槽中で、１Ｉｔ＝３６００ｍＡの定電流で電池電圧が４．２Ｖに達するまで充電し、さらに電池電圧が４．２Ｖに達した後は、４．２Ｖの定電圧で電流値が（１／５０）Ｉｔ＝１８０ｍＡになるまで充電した。その後、１Ｉｔ＝３６００ｍＡの定電流で電池電圧が２.７５Ｖになるまで放電した。このときの放電容量を高温保存前放電容量として求めた。次いで、各実施例及び比較例のそれぞれのの電池について、２３℃の恒温槽中で、１Ｉｔ＝３６００ｍＡの定電流で電池電圧が４．２Ｖに達するまで充電し、さらに電池電圧が４．２Ｖに達した後は、４．２Ｖの定電圧で電流値が（１／５０）Ｉｔ＝１８０ｍＡになるまで充電した。この満充電となった電池を８０℃の恒温槽中に１０日間放置した。
【００４５】
その後、各実施例及び比較例のそれぞれのの電池について、２３℃の恒温槽内に放置して冷却し、保存後の電池外装体を一部開封し、発生したガスの量をシリンジで測定した。次いで、１Ｉｔ＝３６００ｍＡの定電流で電池電圧が２.７５Ｖになるまで放電した。
【００４６】
さらに、高温保存時に放電した各実施例及び比較例のそれぞれのの電池について、２３℃の恒温槽中で、１Ｉｔ＝３６００ｍＡの定電流で電池電圧が４．２Ｖに達するまで充電し、さらに電池電圧が４．２Ｖに達した後は、４．２Ｖの定電圧で電流値が（１／５０）Ｉｔ＝１８０ｍＡになるまで充電した。その後、１Ｉｔ＝３６００ｍＡの定電流で電池電圧が２.７５Ｖになるまで放電した。このときの放電容量を高温保存後放電容量として求めた。そして、以下の計算式に基いて容量効率（％）を求めた。
容量効率（％）＝（高温保存後放電容量／高温保存前放電容量）×１００
【００４７】
［実施例１〜１８、比較例１〜１０］
実施例１〜１８、比較例１〜１０の非水系二次電池としては、正極活物質として平均粒径が１３．１μｍであり、比表面積が０．２５ｍ２／ｇのＬｉＣｏＯ２を用いた。
【００４８】
比較例１は、非水電解質中にニトリル基含有化合物を含まず、正極合剤層中にカップリング剤も添加しなかったものである。また、比較例２〜７は、非水電解質中にニトリル基含有化合物としてアジポニトリル（ＮＣ−（ＣＨ２）４−ＣＮ）を０．０３〜２．００質量％まで変化させて添加し、正極合剤層中にカップリング剤を添加しなかったものである。
【００４９】
また、比較例８及び９は、非水電解質中にニトリル基含有化合物を添加せず、正極合剤層中にカップリング剤としてアルミニウムビスエチルアセトアセテートモノアセチルアセトネート（比較例８）ないしメチルトリエトキシシラン（比較例９）を添加したものである。さらに、比較例１１は非水電解質中にニトリル基含有化合物としてアジポニトリルを０．０３質量％添加し、正極合剤層中にカップリング剤としてアルミニウムビスエチルアセトアセテートモノアセチルアセトネートを０．２０質量％添加したものである。
【００５０】
さらに、実施例１〜１２は、正極合剤層中にカップリング剤としてアルミニウムビスエチルアセトアセテートモノアセチルアセトネートをそれぞれ０．２０質量％添加し、非水電解質中に各種のニトリル基含有化合物を１．００質量％添加したものである。なお、実施例１〜１２で使用した各種のニトリル化合物名は表１に纏めて示してある。
【００５１】
また、実施例１３〜１８は、正極合剤層中にカップリング剤としてアルミニウムビスエチルアセトアセテートモノアセチルアセトネートをそれぞれ０．２０質量％添加し、非水電解質中にニトリル基含有化合物としてアジポニトリルを０．０５〜７．００質量％まで変化させて添加したものである。これらの実施例１〜１８、比較例１〜１０の測定結果を纏めて表１に示す。
【００５２】
【表１】
2011138623.tif 000004
【００５３】
表１に示した結果から、以下のことが分かる。すなわち、正極合剤層中にカップリング剤が添加されていない比較例１〜７の結果は、非水電解質中にニトリル基含有化合物を添加すると、その添加量が増大するに従って高温充電保存後のガス発生量が低下するが、それに伴って低温保存特性、サイクル特性比容量が大幅に低下し、作動電圧も徐々に低下することを示している。ただし、初期容量及び高温充電保存後の容量効率共に、非水電解質中のニトリル基含有化合物量によってあまり変化しないが、高温充電保存後の容量効率は実施例１〜１８の電池と比すると大幅に小さくなっている。
【００５４】
また、非水電解質中にニトリル基含有化合物が添加されていない比較例８及び９の測定結果は、初期容量、作動電圧、発生ガス量、高温充電保存後のガス発生量及び保存特性は共にカップリング剤が無添加の比較例１の電池とほぼ同等の結果が得られているが、低温充電保存特性及びサイクル特性は共にカップリング剤が無添加の比較例１の電池よりも僅かに劣っている。
【００５５】
それに対し、正極合剤層中にカップリング剤としてのアルミニウムビスエチルアセトアセテートモノアセチルアセトネートが０．２０質量％添加されていると、非水電解質中に各種のニトリル基含有化合物が１．００質量％添加（実施例１〜１２）されていれば、初期容量は比較例１〜９のものとほぼ同等であり、低温充電特性、サイクル特性比容量及び作動電圧は比較例１〜９の中で最も優れている比較例１のものとほぼ同等ないしわずかであるが優れており、しかも、高温充電保存後の発生ガス量は比較例１〜９のものよりも優れており、さらに、高温充電保存後の容量効率は比較例１〜９のものよりも大幅に優れている。
【００５６】
また、比較例１０及び実施例１３〜１８の結果から、正極合剤層中にカップリング剤としてのアルミニウムビスエチルアセトアセテートモノアセチルアセトネートが０．２０質量％添加されている場合、非水電解質中のニトリル基含有化合物の添加量が非水電解質の総量に対して０．０５質量％未満であると、高温充電保存後のガス発生量及が大きくなり、ニトリル基含有化合物添加の効果が現れなくなることが分かる。したがって、非水電解質中のニトリル基含有化合物の添加量は０．０５質量％以上とすればよい。
【００５７】
なお、比較例１０及び実施例１３〜１８の結果から、非水電解質中のニトリル基含有化合物の添加量は、添加量が増大するに従って高温充電保存時のガス発生を抑制する効果が大きくなるが、多すぎると低温充電特性や高温充電保存時の容量効率が低下しだすので、７．００質量％を超えない方がよい。
【００５８】
［実施例１９〜３６、比較例１１〜１２］
実施例１９〜３６、比較例１１〜１２の非水系二次電池としては、正極活物質として平均粒径が１３．１μｍであり、比表面積が０．２５ｍ２／ｇのＬｉＣｏＯ２を用い、さらに非水電解質中に添加するニトリル基含有化合物としてはアジポニトリルを１．０質量％となるように添加したものを用いた。
【００５９】
比較例１１としては、カップリング剤として鉄トリスアセチルアセテートを用いた。実施例１９〜２４はカップリング剤として各種の下記一般式（Ｉ）で表される各種化合物を用いたものであり、実施例２５〜２９は各種のシランカップリング剤を用いたものである。なお、実施例１９〜２４で使用したカップリング剤のうち、実施例２１で使用したアルミニウムトリスアセチルアセトネート及び実施例２４で使用したジルコニウムテトラキスアセチルアセトネート以外は、全てアルコキシ基を有する化合物である。また、実施例１９〜２９で用いた各種カップリング剤名は表２に纏めて示してある。
【化３】
2011138623.tif 000005
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【００６０】
また、実施例３０〜３６及び比較例１２は、カップリング剤としてアルミニウムビスエチルアセトアセテートモノアセチルアセトネートをそれぞれ０．００３〜５．００質量％（実施例３０〜３６）及び７．００質量％（比較例１２）まで変化させて用いたものである。実施例１９〜３６、比較例１１〜１２までの結果を、実施例６及び比較例６の結果と共に、纏めて表２に示す。
【００６１】
【表２】
2011138623.tif 000006
【００６２】
表２に示した結果から以下のことが分かる。すなわち、非水電解質中にニトリル基含有化合物が添加されている場合、カップリング剤として上記化学式（Ｉ）で表される化合物を用いた実施例６、１９〜２４及びシランカップリング剤を用いた実施例２５〜２９の結果は、カップリング剤として鉄トリスアセチルアセトネートを用いた比較例１１の結果よりも非常に優れた結果が得られている。そのため、カップリング剤としては、上記化学式（Ｉ）で表される化合物又はシランカップリング剤が好ましいことが分かる。
【００６３】
また、カップリング剤として上記化学式（Ｉ）で表される化合物を用いた実施例６、１９〜２４のうち、ＭがＡｌである実施例６、１９〜２１の結果は、ＭがＴｉである実施例２２及び２３、ＭがＺｒである実施例２４のものよりもサイクル特性比容量、高温充電保存後の発生ガス量及び容量効率において優れている。そのため、カップリング剤として上記化学式（Ｉ）で表される化合物を用いる場合、ＭがＡｌの方が好ましいことが分かる。
【００６４】
さらに、ＭがＡｌである実施例６、１９〜２１の結果を対比すると、Ｒ１又はＲ２がアルコキシ基である実施例１９、２０及び６の結果は、Ｒ１及びＲ２が共にアルコキシ基ではない実施例２１のものよりも僅かに特性が優れていることがわかる。
【００６５】
また、カップリング剤としてアルミニウムビスエチルアセトアセテートモノアセチルアセトネートをそれぞれ０．００３〜７．００質量％まで変化させた実施例３０〜３６及び比較例６及び１２の結果によれば、カップリング剤の添加量は０．００３質量％の添加で、カップリング剤の無添加の場合（比較例１）の場合に比して充分に良好な結果が得られており、カップリング剤の添加量が多くなって７．００質量％（比較例１２）となると初期容量が大きく低下してしまう。そのため、非水電解質中にニトリル基含有化合物が添加されている場合、カップリング剤としての上記化学式（Ｉ）で表される化合物ないしシランカップリング剤の添加量は正極活物質の質量に対して０．００３質量％以上５質量％以下とすることが好ましいことが分かる。
【００６６】
［実施例３７〜５０及び比較例１３〜３１］
実施例３７〜５０及び比較例１３〜３１のの非水系二次電池としては、非水電解質中に添加するニトリル基含有化合物としてはアジポニトリルを用い、正極合剤層中に添加するカップリング剤としてはアルミニウムビスエチルアセトアセテートモノアセチルアセトネートを用いた。
【００６７】
そして、実施例３７〜４５及び比較例１３〜２６では、正極活物質としてＬｉＣｏＯ２の平均粒径を３．３〜１６．４μｍまで、比表面積を０．１１〜０．９０ｍ２／ｇまで種々変化させて用い、かつ、ニトリル基含有化合物及びカップリング剤の添加の有無の場合について測定したものである。また、実施例４６〜５０及び比較例２７〜３１は、ＬｉＣｏＯ２以外の各種の正極活物質について、ニトリル基含有化合物及びカップリング剤の添加の有無の場合について測定したものである。
【００６８】
なお、実施例３７〜５０及び比較例１３〜３１では、ニトリル基含有化合物を非水電解質に添加する場合には１．００質量％となるように添加し、カップリング剤を添加する場合には０．２０質量％となるように添加した。実施例３７〜５０及び比較例１３〜３１の測定結果を、実施例６、比較例１及び６の結果と共に、纏めて表３に示した。
【００６９】
【表３】
2011138623.tif 000007
【００７０】
表３に示した結果から以下のことが分かる。すなわち、正極活物質としてＬｉＣｏＯ２を用い、その平均粒径を３．３μｍ、比表面積を０．８５ｍ２／ｇとした比較例１３では、ニトリル基含有化合物及びカップリング剤を添加しているが、高温充電保存後のガス発生量が極めて多く、容量効率も非常に小さくなっている。ただし、比較例１３では初期容量及び低温充電特性は良好な結果が得られており、サイクル特性比容量及び作動電圧は実施例のものに比すると僅かに劣る結果となっている。
【００７１】
また、正極活物質としてＬｉＣｏＯ２を用い、平均粒径を３．５μｍ、比表面積を０．６３ｍ２／ｇとした比較例１４〜１６では、ニトリル基含有化合物のみ添加（比較例１５）及びニトリル基含有化合物及びカップリング剤共に添加（比較例１６）した場合、両者共に無添加（比較例１４）の場合よりも、初期容量、高温充電保存時の発生ガス量及び容量効率ともに僅かに良好となるが、低温充電特性、サイクル特性及び作動電圧が大きく低下する。また、正極活物質としてＬｉＣｏＯ２を用い、平均粒径を５．２μｍ、比表面積を０．９０ｍ２／ｇとした比較例１７〜１９では、ニトリル基含有化合物のみ添加（比較例１８）及びニトリル基含有化合物及びカップリング剤共に添加（比較例１９）、両者共に無添加（比較例１４）の場合ともに、高温充電保存時の発生ガス量が極めて多くなり、また、容量効率とも極めて悪化している。
【００７２】
また、正極活物質としてＬｉＣｏＯ２を用い、平均粒径を１４．３μｍ、比表面積を０．１１ｍ２／ｇとした比較例２０〜２２では、ニトリル基含有化合物のみ添加（比較例２１）及びニトリル基含有化合物及びカップリング剤共に添加（比較例２２）した場合、両者共に無添加（比較例２０）の場合よりも、初期容量、高温充電保存時の発生ガス量及び容量効率ともに僅かに良好となるが、低温充電特性、サイクル特性及び作動電圧が大きく低下する。なお、比較例２１及び２２においては、高温充電保存時の発生ガス量は非常に良好な結果が得られている。
【００７３】
また、正極活物質としてＬｉＣｏＯ２を用い、平均粒径を１６．４μｍ、比表面積を０．１６ｍ２／ｇとした比較例２３〜２５では、ニトリル基含有化合物のみ添加（比較例２４）及びニトリル基含有化合物及びカップリング剤共に添加（比較例２５）した場合、両者共に無添加（比較例２３）の場合よりも、初期容量、高温充電保存時の発生ガス量及び容量効率ともに僅かに良好となるが、低温充電特性、サイクル特性及び作動電圧が大きく低下する。なお、比較例２４及び２５では、高温充電保存時の発生ガス量は非常に良好な結果が得られている。さらに、正極活物質としてＬｉＣｏＯ２を用い、平均粒径を１６．６μｍ、比表面積を０．１２ｍ２／ｇとし、ニトリル基含有化合物及びカップリング剤共に添加（比較例２６）した場合では、比較例２３の場合と比すると、初期容量、高温充電保存時の発生ガス量及び容量効率は良好な結果が得られ、低温充電保存特性及び作動電圧はほぼ同等との結果が得られているが、サイクル特性は僅かに劣る結果となっている。なお、比較例２６では、高温充電保存時の発生ガス量は非常に良好な結果が得られている。
【００７４】
それに対し、正極活物質としてＬｉＣｏＯ２を用い、ニトリル基含有化合物及びカップリング剤共に添加しており、平均粒径を４．５μｍ〜１５．５μｍ、比表面積を０．１３〜０．８０ｍ２／ｇとした実施例３７〜４５では、何れも初期容量が３６０１ｍＡｈ以上、低温充電特性が８７％以上、サイクル特性比容量が７８％以上、作動電圧が３．６３Ｖ以上、高温充電保存時の発生ガス量が６．３ｍｌ以下、容量効率が６６％以上という優れた効果が得られている。
【００７５】
これらの各比較例の内、ニトリル基含有化合物及びカップリング剤共に添加した比較例１６、１９、２２、２５及び２６の結果を実施例３７〜４３の結果と対比すると、正極活物質がＬｉＣｏＯ２の場合の結果であるが、以下のことが分かる。すなわち、正極活物質の平均粒径が４．５μｍ未満であると、比表面積が０．１３〜０．８０ｍ２／ｇの範囲内であっても、低温充電特性、サイクル特性比容量、作動電圧及び高温充電保存時の容量効率が低下し、しかも、高温充電保存時のガス発生量が多くなる。また、正極活物質の平均粒径が１５．５μｍを超えると、正極活物質の平均粒径が１５．５μｍ以下の場合よりも、比表面積が０．１３〜０．８０ｍ２／ｇの範囲内であっても、低温充電特性、サイクル特性比容量、作動電圧及び高温充電保存時の容量効率が低下し出す。
【００７６】
さらに、正極活物質の比表面積が０．１３ｍ２／ｇ未満であると、正極活物質の平均粒径が４．５〜１５．５μｍであっても、低温充電特性、サイクル特性比容量、作動電圧及び高温充電保存時の容量効率が低下する。また、正極活物質の比表面積が０．８０ｍ２／ｇを超えると、正極活物質の平均粒径が４．５〜１５．５μｍであっても、サイクル特性比容量、作動電圧及び高温充電保存時の容量効率が低下し、しかも、高温充電保存時のガス発生量が多くなる。
【００７７】
したがって、本発明の非水系二次電池においては、ニトリル基含有化合物及びカップリング剤共に含有されており、正極活物質の平均粒径は４．５〜１５．５μｍ、比表面積は０．１３〜０．８０ｍ２／ｇであることが好ましいことが分かる。
【００７８】
次に、実施例４６〜５０及び比較例２７〜３１の測定結果について検討する。実施例４６〜５０及び比較例２７〜３１は、正極活物質としてＬｉ１／３Ｎｉ１／３Ｃｏ１／３Ｏ２、ＬｉＭｎ２Ｏ４、ＬｉＮｉＯ２、ＬｉＮｉ０．８５Ｃｏ０．１５Ｏ２、及び、ＬｉＣｏ０．９９Ａｌ０．０１Ｏ２をそれぞれ用い、ニトリル基含有化合物及びカップリング剤共に含有しない場合（比較例２７〜３１）及びニトリル基含有化合物及びカップリング剤共に含有する場合（実施例４６〜５０）について測定した結果を示している。ただし、実施例４６〜５０及び比較例２７〜３１のいずれにおいても、正極活物質の平均粒径は４．５〜１５．５μｍの範囲内及び比表面積は０．１３〜０．８０ｍ２／ｇの範囲内とされている。
【００７９】
表３に示した結果によれば、正極活物質としてＬｉ１／３Ｎｉ１／３Ｃｏ１／３Ｏ２、ＬｉＭｎ２Ｏ４、ＬｉＮｉＯ２、ＬｉＮｉ０．８５Ｃｏ０．１５Ｏ２、及び、ＬｉＣｏ０．９９Ａｌ０．０１Ｏ２の何れを用いた場合であっても、ニトリル基含有化合物及びカップリング剤共に含有する場合（実施例４６〜５０）は、ニトリル基含有化合物及びカップリング剤共に含有しない場合（比較例２７〜３１）に比して、初期容量は僅かに低下しているが、低温充電特性、サイクル特性比容量、作動電圧、高温充電保存後の発生ガス量及び容量効率共、良好な結果が得られている。そのため、正極活物質としてＬｉＣｏＯ２を用いた場合の検討結果は、非水系二次電池で普通に採用されている正極活物質に対して均しく適用できることは明らかである。